(57)【要約】【課題】印字画像の汚れ、かすれ、及び白抜けの全てを効果的に防止することができ、安定した印字画像品質を維持できる導電性ローラの製造方法及び導電性ローラを提供する。【解決手段】シリコーンゴムを含む弾性層を有する導電性ローラを超臨界流体と接触させて、該シリコーンゴムに含まれるシロキサンオリゴマーを該超臨界流体で抽出し、該シリコーンゴムからシロキサンオリゴマーを除去する。【選択図】なし【特許請求の範囲】
【請求項１】
シリコーンゴムを含む弾性層を有する導電性ローラを超臨界流体と接触させて、該シリコーンゴムに含まれるシロキサンオリゴマーを該超臨界流体で抽出し、該シリコーンゴムからシロキサンオリゴマーを除去することを特徴とする導電性ローラの製造方法。
【請求項２】
シロキサンオリゴマーが、ケイ素原子数４〜２０のシロキサンである請求項１記載の製造方法。
【請求項３】
超臨界流体が、二酸化炭素である請求項１又は２記載の製造方法。
【請求項４】
シリコーンゴムを含む弾性層を有する導電性ローラを、２８．０〜４５．０℃の温度、６．０〜１０．０ＭＰａの圧力の二酸化炭素に、１５〜９０分間の時間接触させる請求項１又は２記載の製造方法。
【請求項５】
シリコーンゴムを含む弾性層を有する導電性ローラを、４０．０〜４５．０℃の温度、９．０〜１０．０ＭＰａの圧力の二酸化炭素に、１５〜９０分間の時間接触させた後、さらに、３１．３〜３５．０℃の温度、７．３〜８．０ＭＰａの圧力の二酸化炭素に、１５〜９０分間の時間接触させる請求項１又は２記載の製造方法。
【請求項６】
シロキサンオリゴマーを超臨界流体で抽出した後、導電性ローラの弾性層の表面を樹脂でコーティング処理する請求項１〜５のいずれか１項記載の製造方法。
【請求項７】
弾性層を形成するシリコーンゴムに含まれるシロキサンオリゴマーの含有率が１５００ｐｐｍ以下である、請求項１〜６のいずれか１項記載の製造方法により得られる導電性ローラ。
【請求項８】
請求項７記載の導電性ローラを備えてなる画像形成装置。
【発明の詳細な説明】
【技術分野】
【０００１】
本発明は、シロキサンオリゴマーの含有量を低減した導電性ローラの製造方法及び導電性ローラに関する。
【背景技術】
【０００２】
シリコーンゴムは、耐熱性、軽剥離性、低圧縮永久歪性などの優れた性能を有するため、複写機、プリンター、ファクシミリなどの画像形成装置において、導電性ローラの弾性層を形成する材料として広く利用されている。
ところで、上記導電性ローラを備えた画像形成装置で印刷を行うと、印字画像が白く抜ける、いわゆる白抜けという不具合が発生する場合がある。また、特に低温・低湿の環境下では、印字画像の汚れ、かすれといった不具合が発生しやすいことが一般に知られている。
【０００３】
こうした不具合が発生する原因としては、有機感光体（ＯＰＣ）表面の汚染、トナーの凝集度の上昇、及びトナーの帯電性の上昇など、いろいろな原因が考えられるが、それらの原因を明らかにして、印字画像の品質の向上を図った導電性ローラが多数開発されている。
例えば、白抜けや縦線かすれの発生原因を、電界の集中する突起がローラ表面に形成されていることによるものと考え、台形断面の突条をローラ表面に所定ピッチで設けることにより、白抜けや縦線かすれなどの異常画像の発生を防止した現像ローラが提案されている（引用文献１参照）。
また、白抜けの発生原因を、ローラ表面に存在するシロキサンオリゴマーが感光体に付着することによるものと考え、ローラ芯軸の外周上に、所定の導電性シリコーンゴム層と、導電性フッ素ゴム中間層と、導電性ウレタンゴム表層を順に形成することにより、白抜けの発生を防止した導電性ローラが提案されている（引用文献２参照）。
さらに、印字かすれの発生原因を、現像ローラの外周面にトナーが付着することによるものと考え、現像ローラの外周面を、フェニルシリコーン又はフロロシリコーンで処理することにより、現像ローラの外周面へのトナーの付着を防止し、印字かすれを目立たないようにした現像ローラが知られている（引用文献３参照）。
【０００４】
【特許文献１】特開平７−７７８６７号公報
【特許文献２】特開平９−１７９３７９号公報
【特許文献３】特開平１０−２４７０１５号公報
【発明の開示】
【発明が解決しようとする課題】
【０００５】
本発明の課題は、印字画像の汚れ、かすれ、及び白抜けの全てを効果的に防止することができ、安定した印字画像品質を維持できる導電性ローラの製造方法及び導電性ローラを提供することにある。
【課題を解決するための手段】
【０００６】
本発明者は、上記課題を解決するために検討を行った結果、シリコーンゴムを含む弾性層を有する導電性ローラにおいて、弾性層に含まれるシロキサンオリゴマー、特にケイ素原子数４〜２０のシロキサンにより、トナーの凝集度が上昇し、感光体が汚染されて白抜けが発生していること、また、シロキサンオリゴマーがトナーに付着して、トナーの帯電性が上昇することにより、印字画像の汚れ、かすれが発生していることを見出した。
したがって、上記不具合を解消するには、弾性層に含まれるシロキサンオリゴマーを除去することが有効であると考えられる。従来、シロキサンオリゴマーを除去するための方法としては、例えば、低分子シロキサンを溶解し、それ以外のオルガノポリシロキサンに対しては不溶であるアセトン、メタノール、エタノールなどの有機溶剤で洗浄する方法、オルガノポリシロキサンを高温条件下で長時間減圧ストリップする方法などが知られている。
しかしながら、これらの従来方法は、シロキサンオリゴマーを十分に除去するのに、多くの時間と手間を要するため作業性が劣るなどの問題があった。
そこで、本発明者は、さらに検討した結果、導電性ローラの弾性層に含まれるシロキサンオリゴマーを簡便かつ効果的に除去するには、超臨界流体でシロキサンオリゴマーの抽出処理を行うことが極めて有効であることを見出して、本発明を完成するに至った。
すなわち、本発明は、シリコーンゴムを含む弾性層を有する導電性ローラを超臨界流体と接触させて、該シリコーンゴムに含まれるシロキサンオリゴマーを該超臨界流体で抽出し、該シリコーンゴムからシロキサンオリゴマーを除去することを特徴とする導電性ローラの製造方法である。
また、本発明は、上記製造方法によって製造される導電性ローラ、すなわち、弾性層を形成するシリコーンゴムに含まれるケイ素原子数４〜２０のシロキサンの含有量が１，５００ｐｐｍ以下である導電性ローラである。
さらに、本発明は、上記導電性ローラを備えてなる画像形成装置である。
【発明の効果】
【０００７】
本発明の製造方法は、以下に述べる優れた効果を奏する。
１）印字画像の汚れ、かすれ、及び白抜けの原因とされるシロキサンオリゴマー、特にケイ素原子数４〜２０のシロキサン、の含有量を著しく低減させることができる。その結果、上記不具合を解消したシロキサンオリゴマー低減導電性ローラ、具体的には、弾性層を形成するシリコーンゴムに含まれるケイ素原子数４〜２０のシロキサンの含有量が１，５００ｐｐｍ以下である導電性ローラを得ることができる。
２）自然界に豊富に存在する無害の物質を超臨界流体として使用することができ、また、使用する超臨界流体は再利用することができるため、作業者や環境に対する影響が少ない。
３）作業が簡単であり、また、長い作業時間を必要としないので、作業性に優れている。
４）拡散性、浸透性に優れた超臨界流体を使用するため、ソリッドロール、スポンジロールのいずれに対しても有効であり、また、複雑な形状の導電性ローラであっても、シロキサンオリゴマーを容易に除去することができる。
５）シリコーンゴム原料に対する抽出処理とは異なり、成形・加硫後の導電性ローラに対して抽出処理を行うので、成形・加硫工程における新たなシロキサンオリゴマーの生成を回避することができる。
【発明を実施するための最良の形態】
【０００８】
本発明の製造方法は、上述したように、シリコーンゴムを含む弾性層を有する導電性ローラを超臨界流体と接触させて、シロキサンオリゴマーを該超臨界流体で抽出し、導電性ローラの弾性層に含まれるシロキサンオリゴマーを除去することを特徴とする。
本発明の製造方法の作業手順としては、まず、シリコーンゴムを含む弾性層を有する導電性ローラ及び超臨界流体となる物質を処理槽に入れ、次いで、温度、圧力を調整することにより該物質を超臨界流体とし、導電性ローラに超臨界流体を接触させる。あるいは、上記導電性ローラを処理槽に入れ、超臨界流体を該処理槽に送り込み、導電性ローラに超臨界流体を接触させる。ここで、超臨界流体とは、液体と気体が単一相となった超臨界状態又は亜臨界状態にある流体をいい、超臨界状態とは、液体と気体が単一相となる限界の温度（臨界温度）、及び圧力（臨界圧力）である臨界点以上の温度、圧力の状態をいい、亜臨界状態とは、臨界温度、臨界圧力よりも、やや低い温度、圧力の状態をいう。
【０００９】
本発明の製造方法を実施する際に使用する装置（設備）は、特に限定されないが、導電性ローラを超臨界流体と接触させるための抽出槽、シロキサンオリゴマーの抽出媒体を超臨界流体にするための昇圧装置、抽出処理後にシロキサンオリゴマーと超臨界流体を分離するための減圧装置及び分離槽を備えたものであって、超臨界流体の再利用が可能である循環型の装置が好ましい。
【００１０】
超臨界流体と接触させる導電性ローラは、導電性領域の弾性層を軸体の周囲に被覆一体化した加硫済みの成形品であり、弾性層用材料を用いて軸体の周囲に押出成形、射出成形などの成形処理を行った後、加硫処理を施すことにより得られるものである。新たなシロキサンオリゴマー生成の防止、ローラ寸法の変動などを考慮すると、二次加硫済みの導電性ローラが好ましい。
導電性ローラの弾性層は、シリコーンゴムで形成されるが、必ずしも弾性層の全体がシリコーンゴムで形成されている必要はなく、少なくとも外周部がシリコーンゴムで形成されていればよい。該シリコーンゴムには、ベースとなるシリコーンゴムのほか、必要に応じて、充填剤、導電性付与剤など、他の成分が配合される。また、該弾性層は、ソリッドタイプ、スポンジタイプのいずれでもよい。
前記軸体は、良好な導電特性を有していればよく、通常、鉄、アルミニウム、ステンレス鋼、真鍮などで構成されたいわゆる「芯金」と称される軸体である。また、軸体は、熱可塑性樹脂及び／又は熱硬化性樹脂などの絶縁性芯体にメッキを施して導電化した軸体であってもよく、さらには、熱可塑性樹脂若しくは熱硬化性樹脂などに導電性付与剤としてカーボンブラック又は金属粉体などを配合した導電性樹脂で形成された軸体であってもよい。
【００１１】
本発明の対象となる導電性ローラの種類は、必ずしも限定されないが、本発明の目的がトナーの凝集や感光体の汚染などに起因する印刷画像の不具合を解消することにある点を考えれば、画像形成装置において、感光体及びトナーと直接に関係する導電性ローラ、すなわち、現像ローラ、トナー供給ローラ、帯電ローラ、及びクリーニングローラが好適である。なお、現像ローラは、感光体表面の潜像にトナーを付着するローラ、トナー供給ローラは、トナーカートリッジからトナーを受け取り、現像ローラにトナーを摩擦して帯電付着するローラ、帯電ローラは、感光体表面に均一な電位を印加するローラ、クリーニングローラは、感光体に残った汚れを除去するローラである。
【００１２】
導電性ローラに接触させる超臨界流体としては、例えば、二酸化炭素、亜酸化窒素、窒素、酸素、アンモニア、キセノン、六フッ化イオウ、メタノール、エタノール、水、エチレン、エタン、プロパン、ベンゼン、ジエチルエーテルなどが挙げられ、取扱い性、安全性、コストなどを考慮して、適宜適当なものを選択すればよい。なお、臨界温度が約２３０℃以上の超臨界流体を選択すると、シリコーンゴムが熱劣化するおそれがある。
上記超臨界流体のうち、二酸化炭素は、無味無臭で人体に無害であり、価格も安く、また、臨界温度が約３１℃、臨界圧力が約７．３ＭＰａと低いため、シリコーンゴムに対して悪影響を与えることなく、比較的低温、低圧の状態でシロキサンオリゴマーを除去することができ、取扱いも簡単であることから好適である。また、二酸化炭素は、不活性な物質であるため、シロキサンオリゴマー抽出後は、分離・回収して再利用することが可能である点でも好ましい。
【００１３】
次いで、導電性ローラを一定時間、超臨界流体と接触させることにより、導電性ローラの弾性層に含まれるシロキサンオリゴマーを抽出する。超臨界流体は優れた浸透力を有しており、シリコーンゴムの表面だけでなく、内部にまで浸透するため、シリコーンゴム全体に含まれるシロキサンオリゴマーが超臨界流体中に抽出される。本発明において、シロキサンオリゴマーとは、環状体及び非環状体の低分子シロキサン（未反応モノマーを含む）の総称であり、特には印字画像の汚れ、かすれ、及び白抜けの原因とされるケイ素原子数４〜２０のシロキサンを指す。
【００１４】
導電性ローラに超臨界流体を接触させる際の温度、圧力、及び時間については、超臨界流体の種類、弾性層を形成するシリコーンゴムの発泡度などに応じて、シリコーンゴムに含まれるケイ素原子数４〜２０のシロキサンの含有量が１，５００ｐｐｍ以下となるように適宜決定する。該シロキサンの含有量を１，５００ｐｐｍ以下にすると、印字画像の汚れ、かすれ、及び白抜けの防止に有効である。例えば、超臨界流体が二酸化炭素の場合、２８．０〜４５．０℃の温度、６．０〜１０．０ＭＰａの圧力の二酸化炭素に、導電性ローラを１５〜９０分間の時間接触させる。これにより、弾性層を形成するシリコーンゴムに含まれるケイ素原子数４〜２０のシロキサンの含有量を１，５００ｐｐｍ以下に低減することができる。
【００１５】
シロキサンオリゴマーの抽出処理において、超臨界流体の温度、圧力を途中で変えた多段階の抽出処理を行うことは、シロキサンオリゴマーの抽出効率を高める上で好ましい。シロキサンオリゴマーは、ケイ素原子数の違いによって、特定の温度・圧力の超臨界流体に対する溶解性が異なるため、超臨界流体の温度、圧力を変えることにより、幅広い構造のシロキサンオリゴマーを抽出できる。具体的には、超臨界流体が二酸化炭素の場合、４０．０〜４５．０℃の温度、９．０〜１０．０ＭＰａの圧力の二酸化炭素に、導電性ローラを１５〜９０分間の時間接触させた後、さらに、３１．３〜３５．０℃の温度、７．３〜８．０ＭＰａの圧力の二酸化炭素に、１５〜９０分間の時間接触させる二段階の処理を行うことにより、ケイ素原子数４〜２０のシロキサンを、より効果的に抽出、除去することができる。
【００１６】
導電性ローラを所定の時間、超臨界流体と接触させて、シロキサンオリゴマーを抽出した後、該導電性ローラを回収することにより、シロキサンオリゴマーが低減した導電性ローラを得ることができる。上述したように、良好な印字品質を得るためには、シリコーンゴムに含まれるケイ素原子数４〜２０のシロキサンの含有量が１，５００ｐｐｍ以下である導電性ローラが好ましい。なお、シロキサンの含有量は、ｎ−ヘキサン抽出によるガスクロマトグラフ法によって決定される。
超臨界流体が二酸化炭素などの不活性物質である場合は、シロキサンオリゴマーが溶け込んだ超臨界流体を分離槽に移し、超臨界流体を減圧装置で臨界点以下の状態にしてシロキサンオリゴマーと超臨界流体を分離し、回収した超臨界流体を再度抽出処理に利用することができる。
【００１７】
上述した抽出処理後に、導電性ローラの弾性層の表面を、樹脂でコーティング処理してもよい。これにより、弾性層表面からのシロキサンオリゴマーの滲み出しを低減させることができるため、印字画像の汚れ、かすれ、及び白抜けをより一層有効に防止することができる。コーティング処理に用いる樹脂としては、ウレタン樹脂、フッ素樹脂などが挙げられる。
【００１８】
本発明の画像形成装置は、上記導電性ローラを備えてなるものである。該画像形成装置は、電子写真方式には限定されず、例えば、静電方式の画像形成装置であってもよい。また、画像形成装置は、現像手段に単色の現像剤のみを収容するモノクロ画像形成装置とされているが、この発明において、画像形成装置は、モノクロ画像形成装置に限定されず、カラー画像形成装置であってもよい。カラー画像形成装置としては、例えば、像担持体上に担持された現像剤像を中間転写体に順次一次転写を繰り返す４サイクル型カラー画像形成装置、各色毎の現像手段を備えた複数の像担持体を中間転写体や転写搬送ベルト上に直列に配置したタンデム型カラー画像形成装置などが挙げられる。画像形成装置は、例えば、複写機、ファクシミリ、プリンターなどの画像形成装置とされる。
【実施例】
【００１９】
以下、実施例及び比較例を示し、本発明を具体的に説明するが、本発明は下記の実施例に制限されるものではない。
【００２０】
（スポンジローラの作製）
導電性の棒状体である硫黄快削鋼に無電解ニッケルメッキを施した直径６mm、長さ２５０mmのシャフトを設け、その外周面にシリコーン系プライマーＮｏ．１０１Ａ／Ｂ（商品名、信越化学工業株式会社製）を塗布した。
次いで、ギヤオーブン中で１５０℃、１０分間焼き付けて導電性ローラ用の芯金、すなわち軸体を得た。
シリコーンゴムコンパウンド「ＫＥ−５５０Ｕ」（商品名、信越化学工業株式会社製）４０質量部、シリコーンゴムコンパウンド「ＫＥ−３５０２Ｕ」（商品名、信越化学工業株式会社製）５０質量部、シリコーン生ゴム「ＫＥ−７６ＶＢＳ」１０質量部、カーボンブラック（商品名「アサヒサーマル」、旭カーボン株式会社製）１０質量部、有機発泡剤ＫＥＰ−１３（商品名、信越化学工業株式会社製）５質量部、有機過酸化物架橋剤C−３（商品名、信越化学工業株式会社製）３質量部、白金系触媒C−２５Ａ（商品名、信越化学工業株式会社製）２質量部、架橋剤としてC−２５Ｂ（商品名、信越化学工業株式会社製）２質量部を配合し、二本ロールを使用して混合することによりシリコーンゴム配合物を調製した。得られたシリコーンゴム配合物を押出し機で前記軸体と一体で押出し、所定の外径のゴムローラを得た。
【００２１】
押出機で押出したゴムローラを、炉内雰囲気２５０℃のＩＲ加熱炉で１０分間加熱発泡させて一次加熱し、さらにこの後１８０℃のオーブンにて４時間加熱し、二次加熱を行った。二次加熱終了後、研磨機で直径１５mmまで研磨加工し、発泡体である弾性層を有する導電性ローラ（スポンジローラＩ）を得た。得られたスポンジローラＩを２０℃の環境下で十分放置した。
【００２２】
（実施例１）
作製したスポンジローラＩを抽出槽に入れた後、超臨界流体として二酸化炭素を用い、該スポンジローラＩを、３１．３℃の温度、７．３ＭＰａの圧力の二酸化炭素に９０分間の時間接触させて、シロキサンオリゴマーの超臨界抽出を行った。
その後、このスポンジローラＩの弾性層の一部をｎ−ヘキサン抽出し、ガスクロマトグラフ法で分析することにより、揮散するケイ素原子数４〜２０のシロキサン（D４〜D２０）の量（ｐｐｍ）を測定した。結果を表１に示す。
【００２３】
（実施例２）
超臨界抽出の処理条件を、３８．０℃の温度、９．０ＭＰａの圧力の二酸化炭素に４５分間の時間とした以外は、実施例１と同様の処理、測定を行った。結果を表１に示す。
【００２４】
（実施例３）
超臨界抽出の処理条件を、４５．０℃の温度、１０．０ＭＰａの圧力の二酸化炭素に１５分間の時間とした以外は、実施例１と同様の処理、測定を行った。結果を表１に示す。
（実施例４）
超臨界抽出の条件を、第一段階として、４３．０℃の温度、９．５ＭＰａの圧力の二酸化炭素に１５分間、その後、第二段階として、３２．０℃の温度、７．５ＭＰａの圧力まで下げて、３０分間接触した以外は、実施例１と同様の処理、測定を行った。結果を表１に示す。
【００２５】
（比較例１）
作製したスポンジローラＩに対し、超臨界抽出を行うことなく、実施例１と同様の測定を行った。結果を表１に示す。
【００２６】
（ソリッドローラの作製）
メチルビニルシリコーン生ゴム（商品名「ＫＥ−７８ＶＢＳ」、信越化学工業株式会社製）１００質量部、ジメチルシリコーン生ゴム（商品名「ＫＥ−７６ＶＢＳ」、信越化学工業株式会社製）２０質量部、カーボンブラック（商品名「アサヒサーマル」、旭カーボン株式会社製）１０質量部、煙霧質シリカ系充填材（商品名「ＡＥＲＯＳＩＬ  ＯＸ−５０」、平均一次粒径４０ｎｍ、嵩密度０．１３ｇ／cm3、日本アエロジル株式会社製）１５質量部、白金系触媒（商品名「C−１９Ａ」、信越化学工業株式会社製）０．５質量部、ハイドロジェンポリシロキサン（商品名「C−１９Ｂ」、信越化学工業株式会社製）２質量部を配合し、加圧ニーダーで混練して、付加硬化型導電性シリコーンゴム組成物を調製した。
【００２７】
次いで、プライマー層を形成した軸体と付加硬化型導電性シリコーンゴム組成物とを、クロスヘッド型押出成形機にて一体押出しし、ギヤオーブンを用いて、２５０℃、３０分間加熱した。その後、さらに、ギヤオーブンを用いて、１８０℃で４時間にわたって、二次加熱し、常温にて２４時間放置した。次いで、円筒研削盤にて、形成した弾性層の直径が２０mmとなるように、弾性層の表面を研磨し、導電性ローラ（ソリッドローラI）を作製した。
また、カーボンブラック（商品名「アサヒサーマル」、旭カーボン株式会社製）１０質量部の代わりに、カーボンブラック（商品名「ケッチェンブラック」、ライオン株式会社製）１０質量部を用いた以外は、上記と同様の条件、方法で導電性ローラ（ソリッドローラII）を作製した。
【００２８】
（実施例５）
作製したソリッドローラIを抽出槽に入れた後、超臨界流体として二酸化炭素を用い、該ソリッドローラＩを、３１．３℃の温度、７．３ＭＰａの圧力の二酸化炭素に９０分間の時間接触させて、シロキサンオリゴマーの超臨界抽出を行った。
その後、このソリッドローラＩの弾性層の一部をｎ−ヘキサン抽出し、ガスクロマトグラフ法で分析することにより、揮散するケイ素原子数４〜２０のシロキサン（Ｄ４〜Ｄ２０）の量（ｐｐｍ）を測定した。結果を表１に示す。
【００２９】
（実施例６）
作製したソリッドローラIIに対し、実施例５と同様の処理、測定を行った。結果を表１に示す。
【００３０】
（比較例２）
作製したソリッドローラIに対し、超臨界抽出を行うことなく、実施例５と同様の測定を行った。結果を表１に示す。
【００３１】
（比較例３）
作製したソリッドローラIIに対し、超臨界抽出を行うことなく、実施例５と同様の処理、測定を行った。結果を表１に示す。
【００３２】
（印字評価：印字画像の汚れ、かすれ、白抜け）
実施例１〜４、比較例１の導電性ローラをトナー供給ローラとして、実施例５〜６、比較例２〜３の導電性ローラを現像ローラとして、非磁性一成分電子写真方式のプリンター（ＭｉｃｒｏＬｉｎｅ ９５００ＰＳ、沖データ株式会社製、商品名）の現像器に配置し、４８℃、５５ＲＨ％の環境下で２週間放置した。その後、室温に戻して、黒ベタ印字、白ベタ印字を実施した。さらに、印字率１％の横線パターンでＡ４用紙５，０００枚を連続印刷し、白ベタ印字、黒ベタ印字の順で印字を行い、印刷時の汚れ、かすれ、白抜けの発生を目視で確認した。
【００３３】
５，０００枚まで印刷した時に、汚れ、かすれ、白抜けのいずれも発生しなかった場合を「○」、汚れ、かすれ、又は白抜けが発生したが、問題の無いレベルの場合を「△」、汚れ、かすれ、又は白抜けが発生した場合を「×」とした。評価結果を表１に示す。
【００３４】
【表１】
2008233565.tif 000002
【００３５】
（印字評価の結果）
表１からわかるように、本発明に係る実施例１〜６は、比較例１〜３に比べて、導電性ローラに含まれるケイ素原子数４〜２０のシロキサンの含有量が非常に少なく、その結果、良好な印字品質を得ることができた。特に、スポンジローラに係る実施例１〜４では、ケイ素原子数４〜２０のシロキサンの量を、超臨界抽出処理を行わない比較例１で測定された値の１．２〜４．４％の量に著しく減少させることができた。